ФОТОКАТАЛИТИЧЕСКАЯ СМЕСЬ ДЛЯ РАЗЛОЖЕНИЯ ОКСИДОВ АЗОТА

2
1. Фотокаталитическая смесь для разложения оксидов азота, отличающаяся тем, что она включает фотокаталитически активную комбинацию материала из фельдшпатойда, частицы которого покрыты TiO.
2
2. Смесь по п.1, отличающаяся тем, что TiO находится в анатазной, рутильной, аморфной фазе или их смеси в любом соотношении.
3. Смесь по п.1 или 2 отличающаяся тем, что материал из фельдшпатойда представляет собой карнегеит, нефелин, муллит или их комбинацию в любом соотношении.
2
2
4. Смесь по п.1, отличающаяся тем, что соотношение по массе TiO/материал из фельдшпатойда составляет между 10% и 90% массы TiO по отношению к массе материала из фельдшпатойда.
2
2
5. Смесь по п.2, отличающаяся тем, что соотношение по массе TiO/материал из фельдшпатойда составляет между 10% и 90% массы TiO по отношению к массе материала из фельдшпатойда.
2
6. Смесь по п.3, отличающаяся тем, что соотношение по массе TiO/материал из фельдшпатойда составляет между 10% и 90% массы Ti02 по отношению к массе материала из фельдшпатойда.
2
2
7. Смесь по любому из пп.4-6, отличающаяся тем, что соотношение по массе TiO/материал из фельдшпатойда составляет между 40% и 60% массы TiO по отношению к массе материала из фельдшпатойда.
8. Смесь по п.1 или 2, отличающаяся тем, что она включает фиксирующую подложку с целью сделать возможным ее нанесение на поверхности.
9. Смесь по п.3, отличающаяся тем, что она включает фиксирующую подложку с целью сделать возможным ее нанесение на поверхности.
10. Смесь по любому из пп.4-6, отличающаяся тем, что она включает фиксирующую подложку с целью сделать возможным ее нанесение на поверхности.
11. Смесь по п.5, отличающаяся тем, что она включает фиксирующую подложку с целью сделать возможным ее нанесение на поверхности.
12. Конструкционный элемент, отличающийся тем, что он включает подложку блочного или пластинного типа, в которой фотокаталитическая смесь по любому из пп.1-11 образует часть его состава.
13. Конструкционный элемент, отличающийся тем, что включает подложку блочного или пластинного типа, в котором либо в его составе, либо, по меньшей мере, на одной из его граней он включает слой из фотокаталитической смеси или пропитку ею по любому из пп.1-11.
2
14. Способ получения смеси по любому из пп.1-11, отличающийся тем, что проводят процесс, в котором порошок TiO и порошок материала из фельдшпатойда смешивают, за чем следует измельчение до тех пор, пока не будет получена одна и та же гранулометрия для двух компонентов.
15. Способ по п.14, отличающийся тем, что процесс измельчения проводят с использованием микросферной мельницы.
2
2
2
16. Способ получения смеси по любому из пп.1-11, отличающийся тем, что берут порошок материала из фельдшпатойда вместе с порошком TiO с гранулометрией материала из фельдшпатойда, большей, чем таковая у TiO, и наносят порошок TiO на материал из фельдшпатойда до тех пор, пока он не будет покрыт; и, наконец, полученную смесь оставляют сушиться.
17. Способ по п.16, в котором внесение материала из фельдшпатойда делают на основе предшественников материала из фельдшпатойда и/или оксида титана, осуществляя фазовое превращение при физической, химической или физико-химической обработке.
18. Способ по п.17, в котором однородную смесь цеолита 4А и диоксида титана подвергают спеканию в адекватном массовом соотношении, и обрабатывают ее термически при температурах между 600 и 1200°С.
19. Способ по п.18, в котором температура превращения смеси цеолита 4А и диоксида титана предпочтительно находится в диапазоне в 600°С-800°С.